(57)【要約】  摩擦係数が約０．１５未満であり、縦方向および横方向の両方における引張り強度が約８９Ｎを超え、Ｌ＊色濃度が約４０〜約９０である不織布を含んでなる、その上で果物を乾燥させるための再使用可能なシート。【特許請求の範囲】
【請求項１】
第１および第２の表面を有する不織布を含んでなる、その上で果物の少なくとも１つの品目を乾燥させるための再使用可能なシートであって、布帛の摩擦係数が約０．１５未満であり、縦方向および横方向における引張り強度が約８９Ｎを超え、第１および第２の表面のうち少なくとも１つのＬ＊色濃度が約４０〜約９０である再使用可能なシート。
【請求項２】
第１の表面のＬ＊色濃度が約４０であり、第２の表面のＬ＊色濃度が約８８である請求項１に記載の再使用可能なシート。
【請求項３】
布帛が紫外線安定剤を含有する請求項１に記載の再使用可能なシート。
【請求項４】
布帛がフラッシュ紡糸プレキシフィラメント状フィルムフィブリルシートを含んでなる請求項１に記載の再使用可能なシート。
【請求項５】
布帛が高密度ポリエチレンを含んでなる請求項４に記載の再使用可能なシート。
【請求項６】
布帛が、ポリエステル、ポリオレフィンおよびポリアミドよりなる群から選択されるポリマーを含んでなるカレンダ加工されたスパンボンドシートを含んでなる請求項１に記載の再使用可能なシート。
【請求項７】
布帛が、ポリエステル、ポリオレフィンおよびポリアミドよりなる群から選択されるポリマーを含んでなるフィルムを含んでなる請求項１に記載の再使用可能なシート。
【請求項８】
布帛がカレンダ加工され、スパンボンド二成分シース／コア繊維を含んでなり、繊維のコアがポリエチレンテレフタレートであり、シース層がポリエチレンおよびコポリエステルよりなる群より選択される請求項１に記載の再使用可能なシート。
【請求項９】
ａ）第１および第２の表面を有する不織布を含んでなる、その上で果物を乾燥させるための再使用可能なシートを提供する工程であって、布帛の摩擦係数が約０．１５未満であり、縦方向および横方向における引張り強度が約８９Ｎを超え、第１および第２の表面のうち少なくとも１つのＬ＊色濃度が約４０〜約９０である、工程と、
ｂ）果物を乾燥状態とさせるのに十分な時間にわたって再使用可能なシートに果実の少なくとも１つの品目を配置する工程と、
ｃ）再使用可能なシートから果物の少なくとも１つの品目を除去する工程と、
ｄ）再使用可能なシートを再使用のために準備する工程と
を含んでなる果実の少なくとも１つの品目を乾燥させる方法。
【請求項１０】
第１の表面のＬ＊色濃度が約４０であり、第２の表面のＬ＊色濃度が約８８である請求項９に記載の方法。
【請求項１１】
布帛がＵＶ安定剤を含有する請求項９に記載の方法。
【請求項１２】
布帛がフラッシュ紡糸プレキシフィラメント状フィルムフィブリルシートを含んでなる請求項９に記載の方法。
【請求項１３】
布帛が高密度ポリエチレンを含んでなる請求項１２に記載の方法。
【請求項１４】
布帛が、ポリエステル、ポリオレフィンおよびポリアミドよりなる群から選択されるポリマーを含んでなるカレンダ加工されたスパンボンドシートを含んでなる請求項９に記載の方法。
【請求項１５】
布帛が、ポリエステル、ポリオレフィンおよびポリアミドよりなる群から選択されるポリマーを含んでなるフィルムを含んでなる請求項９に記載の方法。
【請求項１６】
布帛がカレンダ加工され、スパンボンド二成分シース／コア繊維を含んでなり、繊維のコアがポリエチレンテレフタレートであり、シース層がポリエチレンおよびコポリエステルよりなる群より選択される請求項９に記載の方法。
【発明の詳細な説明】
【技術分野】
【０００１】
本発明は、収穫した果物、特にぶどうを乾燥するのに用いる布帛に関する。
【背景技術】
【０００２】
現在のぶどうの収穫では、手摘みプロセスにおいては別個のシートとして、または機械的な収穫プロセスにおいては連続シートのいずれかとして、ぶどうをレーズンへと乾燥させる基材として、化学的に処理された紙トレーを用いている。材料は、機械的な収穫および乾燥プロセス中に生じる摩耗および引裂き力に耐えるものでなければならない。機械的な収穫プロセスにおいて、未乾燥のぶどうを乾燥のために連続シートに置く。ぶどうをレーズンへと乾燥するには約７〜１０日（手摘みについては１４〜２１日）かかる。乾燥したぶどう（レーズン）を、シートから取り上げる。紙は、一般的に、耐久性を改善するために化学的処理を施されているが、この処理をしても、屋外環境に３〜４週間曝した後、脆くなり、現地から取り除くのが困難となる。さらに、紙の化学処理によって、化学薬品が廃棄流に放出されるため、リサイクルプロセスが困難になる。
【０００３】
１回のみの使用後、紙の廃棄は、現在、現地での紙の焼却によっている。カリフォルニアは、米国におけるレーズン／ぶどうの一次生産地である。サンホアキンバレー（Ｓａｎ  Ｊｏａｑｕｉｎ  Ｖａｌｌｅｙ）が世界で最大のレーズン生産地である。しかしながら、カリフォルニアは、紙の焼却を実施するのを禁止する法令が進行中である。これは、栽培者にとって多大の費用を必要とするものである。
【０００４】
農業フィルムが、機械的な収穫プロセスで試されてきたが、フィルムの剛性が低く、取扱いが難しかった。
【発明の開示】
【発明が解決しようとする課題】
【０００５】
従って、燃焼による廃棄の必要性をなくすことのできる、レーズンへと乾燥されるぶどうの機械的な収穫に用いることのできる耐久性のある布帛が必要とされている。
【課題を解決するための手段】
【０００６】
本発明は、ぶどうの機械的な収穫およびぶどうをレーズンへと乾燥する等、平滑な表面、良好な機械的耐久性、ＵＶ安定性を必要とし、白色でない基材が好ましい用途に用いることのできる着色布帛である。布帛は、レーズンを取り除いて、現地で巻き取ってから、次のシーズンまで保管することにより、複数の収穫シーズンに用いるように準備することができる。具体的には、本発明は、摩擦係数（ＣＯＦ）が０．１５未満であり、縦方向（ＭＤ）と横方向（ＣＤ）の両方について引張り強度が２０ｌｂ．（８９ニュートン（Ｎ））を超える耐久性のある平滑表面の不織布である。さらに、布帛は紫外線（ＵＶ）安定化されており、適切な色（Ｌ＊＜９０）を有している。より好ましくは、約４０〜９０のＬ＊の範囲内の色が好適である。Ｌ＊は、色を定義するＬ＊ａ＊ｂ＊モデルの一成分として、ＣＩＥ（国際照明委員会（Ｃｏｍｍｉｓｓｉｏｎ  Ｉｎｔｅｒｎａｔｉｏｎａｌｅ  ｄｅ  Ｌ’Ｅｃｌａｉｒａｇｅ））により定義された色のルミネセンス（すなわち、色の暗度または明度）成分である。ａ＊値は青色−赤色スケールで色を定義し、ｂ＊値は青色−黄色スケールで色を定義する。Ｌ＊、ａ＊およびｂ＊色濃度は、ＡＳＴＭ  Ｅ３０８−０１に従って測定する。不織布またはシートの色のＬ＊値は、不織布の表面温度に影響する。本発明の不織シートを用いる際、使用条件に適切な色を用いることが重要である。例えば、不織シートの表面温度が低すぎる場合には、果物の乾燥時間は長く、乾燥果実の生産者の生産性に影響する。乾燥時間を長くするとまた、雨に曝される危険が増し、収穫高を損なう可能性がある。しかしながら、不織シートの表面温度が高すぎる場合には、果物の過剰に加速された乾燥によってぶどうがカラメル化する結果、生産者の収穫高の損失となる。さらに、布帛はシートの両側のＬ＊値を異なるようにして作製することができる。Ｌ＊値が高いと、レーズンがより迅速に乾燥し、Ｌ＊値が低いと、特に熱い乾燥期間中レーズンのカラメル化を最低にする。栽培者は、次の週の天気予報に基づいて、より好適な表面を選択することができる。
【０００７】
本発明は主にレーズンのためにぶどうを乾燥することに関するが、本発明は、ベリー、プラム、アプリコットなどの乾燥形態で用いられる果物にも適用可能であるものと考えられる。
【０００８】
布帛は、スパンボンドポリエステル、ポリオレフィンまたはポリアミドで作製することができる。スパンボンド製品は平滑ロールカレンダ加工されるのが好ましい。少なくとも２層のスパンボンド層を有する製品を本発明において用いることができ、スパンボンド層は、ポリエステル、好都合にはポリエチレンテレフタレート（ＰＥＴ）の中央コアと、ポリエチレン（ＰＥ）またはコポリエステルの外側シース層とを有する二成分繊維で形成される。これらのスパンボンド層およびメルトブローン層を含むＳＭＳ（スパンボンド−メルトブローン−スパンボンド）構造も用いることができる。メルトブローン層は、二成分サイドバイサイドポリエチレン／ポリエステル繊維から形成することができる。
【０００９】
フルオロポリマー、例えば、エチレン−テトラフルオロエチレンコポリマー（デラウェア州ウィルミントンのイー・アイ・デュポン・ドゥ・ヌムール・アンド・カンパニー（Ｅ．Ｉ  ｄｕ  Ｐｏｎｔ  ｄｅ  Ｎｅｍｏｕｒｓ  ａｎｄ  Ｃｏｍｐａｎｙ，Ｗｉｌｍｉｎｇｔｏｎ，ＤＥ）よりテフゼル（Ｔｅｆｚｅｌ）（登録商標）という商品名で入手可能）またはポリフッ化ビニリデン（ペンシルバニア州フィラデルフィアのアトフィナケミカルズ社（Ａｔｏｆｉｎａ  Ｃｈｅｍｉｃａｌｓ，Ｉｎｃ．，Ｐｈｉｌａｄｅｌｐｈｉａ，ＰＡ）よりカイナー（Ｋｙｎａｒ）（登録商標）という商品名で入手可能）のシースと、他のポリマー（例えば、ＰＥＴ）のコアとを有する繊維を含有する布帛が望ましいことも分かっている。何らかの理論によるものではないが、ポリオレフィン乾燥トレーで生じる問題である、レーズンがシートに貼りつくのをかかるシートは最小にするものと考えられる。さらに、シース−コア構造は、フッ素系モノマーを含んでなるホモポリマーで作製されたシートより費用効果がある。
【００１０】
十分な厚さおよび配向の、または適切にラミネートされたフィルムもまたこの用途に好適である。フィルムは、スパンボンドポリエステル、ポリオレフィンまたはポリアミドで作製することができる。
【００１１】
本発明のシート材料は、イー・アイ・デュポン・ドゥ・ヌムール・アンド・カンパニー（Ｅ．Ｉ  ｄｕ  Ｐｏｎｔ  ｄｅ  Ｎｅｍｏｕｒｓ  ａｎｄ  Ｃｏｍｐａｎｙ）（デラウェア州ウィルミントン（Ｗｉｌｍｉｎｇｔｏｎ，ＤＥ））より入手可能なタイベック（ＴＹＶＥＫ）（登録商標）などのフラッシュ紡糸プレキシフィラメント状ポリエチレン繊維を含んでなる布帛であるのが好ましい。
【実施例】
【００１２】
本発明の一例は、坪量が５４ｇ／ｍ２のタイベック（ＴＹＶＥＫ）（登録商標）のフラッシュ紡糸布帛である。摩擦係数は０．１５未満であった。破断点伸び１４％でＭＤ引張り強度は１１０Ｎ、破断点伸び１９％でＣＤ引張り強度は１３１Ｎであった。剥離強度は１．４２Ｎであった。布帛の色格付けはＬ＊＝８１．７、ａ＊＝６．０２、ｂ＊＝２３．０であった。
【００１３】
現地試験
以下は、カリフォルニア州フレズノ、サウスメープルアベニュー２８２２のパルプ、ペーパーおよびフィルム社（Ｐｕｌｐ，Ｐａｐｅｒ，Ａｎｄ  Ｆｉｌｍ，Ｉｎｃ．，２８２２  Ｓｏｕｔｈ  Ｍａｐｌｅ  Ａｖｅｎｕｅ，Ｆｒｅｓｎｏ，ＣＡ）よりサンバースト（ＳｕｎＢｕｒｓｔ）（登録商標）という商品名で市販されている紙である、一般的に用いられているものと反する褐色タイベック（Ｔｙｖｅｋ）（登録商標）（褐色）と白色タイベック（Ｔｙｖｅｋ）（登録商標）（白色）の表面温度差を比較するものである。褐色の坪量は６８ｇ／ｍ２、色はＬ＊＝７６．５６、ａ＊＝９．０７およびｂ＊＝２７．４２であった。７日間にわたって現地試験を行った。様々なシートの温度を記録し、ぶどうからレーズンへの乾燥を評価した。
【００１４】
標準紙の試験中の平均温度は１２７°Ｆであった。褐色の試験期間中の平均温度は１２５°Ｆであり、紙の温度からのピーク温度差はマイナス６度であった。しかしながら、乾燥時間は、紙と実質的に同じであった。一方、白色の試験期間中の平均温度は１２０°Ｆであり、紙の温度からのピーク温度差はマイナス１４度であった。このように、白色だと、所望のレベルの乾燥を得るために、さらに３日間程度を必要とした。
【手続補正書】
【提出日】平成18年12月7日(2006.12.7)
【手続補正１】
【補正対象書類名】特許請求の範囲
【補正対象項目名】全文
【補正方法】変更
【補正の内容】
【特許請求の範囲】
【請求項１】
第１および第２の表面を有する不織布を含んでなる、その上で果物の少なくとも１つの品目を乾燥させるための再使用可能なシートであって、布帛の摩擦係数が約０．１５未満であり、縦方向および横方向における引張り強度が約８９Ｎを超え、第１および第２の表面のうち少なくとも１つのＬ＊色濃度が約４０〜約９０である再使用可能なシート。
【請求項２】
ａ）第１および第２の表面を有する不織布を含んでなる、その上で果物を乾燥させるための再使用可能なシートを提供する工程であって、布帛の摩擦係数が約０．１５未満であり、縦方向および横方向における引張り強度が約８９Ｎを超え、第１および第２の表面のうち少なくとも１つのＬ＊色濃度が約４０〜約９０である、工程と、
ｂ）果物を乾燥状態とさせるのに十分な時間にわたって再使用可能なシートに果実の少なくとも１つの品目を配置する工程と、
ｃ）再使用可能なシートから果物の少なくとも１つの品目を除去する工程と、
ｄ）再使用可能なシートを再使用のために準備する工程と
を含んでなる果実の少なくとも１つの品目を乾燥させる方法。
【手続補正２】
【補正対象書類名】明細書
【補正対象項目名】００１４
【補正方法】変更
【補正の内容】
【００１４】
標準紙の試験中の平均温度は１２７°Ｆであった。褐色の試験期間中の平均温度は１２５°Ｆであり、紙の温度からのピーク温度差はマイナス６度であった。しかしながら、乾燥時間は、紙と実質的に同じであった。一方、白色の試験期間中の平均温度は１２０°Ｆであり、紙の温度からのピーク温度差はマイナス１４度であった。このように、白色だと、所望のレベルの乾燥を得るために、さらに３日間程度を必要とした。
本発明の主な特徴および態様を挙げれば以下のとおりである。
１．  第１および第２の表面を有する不織布を含んでなる、その上で果物の少なくとも１つの品目を乾燥させるための再使用可能なシートであって、布帛の摩擦係数が約０．１５未満であり、縦方向および横方向における引張り強度が約８９Ｎを超え、第１および第２の表面のうち少なくとも１つのＬ＊色濃度が約４０〜約９０である再使用可能なシート。
２．  第１の表面のＬ＊色濃度が約４０であり、第２の表面のＬ＊色濃度が約８８である上記１に記載の再使用可能なシート。
３．  布帛が紫外線安定剤を含有する上記１に記載の再使用可能なシート。
４．  布帛がフラッシュ紡糸プレキシフィラメント状フィルムフィブリルシートを含んでなる上記１に記載の再使用可能なシート。
５．  布帛が高密度ポリエチレンを含んでなる上記４に記載の再使用可能なシート。
６．  布帛が、ポリエステル、ポリオレフィンおよびポリアミドよりなる群から選択されるポリマーを含んでなるカレンダ加工されたスパンボンドシートを含んでなる上記１に記載の再使用可能なシート。
７．  布帛が、ポリエステル、ポリオレフィンおよびポリアミドよりなる群から選択されるポリマーを含んでなるフィルムを含んでなる上記１に記載の再使用可能なシート。
８．  布帛がカレンダ加工され、スパンボンド二成分シース／コア繊維を含んでなり、繊維のコアがポリエチレンテレフタレートであり、シース層がポリエチレンおよびコポリエステルよりなる群より選択される上記１に記載の再使用可能なシート。
９．  ａ）第１および第２の表面を有する不織布を含んでなる、その上で果物を乾燥させるための再使用可能なシートを提供する工程であって、布帛の摩擦係数が約０．１５未満であり、縦方向および横方向における引張り強度が約８９Ｎを超え、第１および第２の表面のうち少なくとも１つのＬ＊色濃度が約４０〜約９０である、工程と、
ｂ）果物を乾燥状態とさせるのに十分な時間にわたって再使用可能なシートに果実の少なくとも１つの品目を配置する工程と、
ｃ）再使用可能なシートから果物の少なくとも１つの品目を除去する工程と、
ｄ）再使用可能なシートを再使用のために準備する工程と
を含んでなる果実の少なくとも１つの品目を乾燥させる方法。
１０．  第１の表面のＬ＊色濃度が約４０であり、第２の表面のＬ＊色濃度が約８８である上記９に記載の方法。
１１．  布帛がＵＶ安定剤を含有する上記９に記載の方法。
１２．  布帛がフラッシュ紡糸プレキシフィラメント状フィルムフィブリルシートを含んでなる上記９に記載の方法。
１３．  布帛が高密度ポリエチレンを含んでなる上記１２に記載の方法。
１４．  布帛が、ポリエステル、ポリオレフィンおよびポリアミドよりなる群から選択されるポリマーを含んでなるカレンダ加工されたスパンボンドシートを含んでなる上記９に記載の方法。
１５．  布帛が、ポリエステル、ポリオレフィンおよびポリアミドよりなる群から選択されるポリマーを含んでなるフィルムを含んでなる上記９に記載の方法。
１６．  布帛がカレンダ加工され、スパンボンド二成分シース／コア繊維を含んでなり、繊維のコアがポリエチレンテレフタレートであり、シース層がポリエチレンおよびコポリエステルよりなる群より選択される上記９に記載の方法。
【国際調査報告】
2008501367.tif 000002
2008501367.tif 000003
2008501367.tif 000004